Brevet FR3074360A1 (20190531)

REVENDICATIONS1. Procédé d'interconnexion de cellules photovoltaïques (4) comportant l'étape de solidarisation d'un film support (10) sur les cellules photovoltaïques (4), le film support (10) comportant un matériau polymère et une pluralité de fils métalliques (6b) d'interconnexion des cellules photovoltaïques (4) formant ainsi une électrode, caractérisé en ce que le film support (10) comporte en outre une pluralité de nanofils métalliques (15) reliés électriquement aux fils métalliques (6b).\n<CLM>\1\tProcédé selon la revendication 1, caractérisé en ce que les nanofils métalliques (15) sont des nanofils d'argent.\n<CLM>\1\tProcédé selon la revendication 1 ou 2, caractérisé en ce que les nanofils métalliques (15) présentent un diamètre compris entre 20 nm et 500 nm, notamment entre 20 nm et 50 nm.\n<CLM>\1\tProcédé selon l'une des revendications précédentes, caractérisé en ce que la masse surfacique des éléments conducteurs électriques du film support (10), comprenant les nanofils métalliques (15) et les fils métalliques (6b), est comprise entre 10 mg/m2 et 500 mg/m2, notamment entre 10 mg/m2 et 200 mg/m2, notamment encore entre 20 mg/m2 et 50 mg/m2.\n<CLM>\1\tProcédé selon l'une quelconque des revendications précédentes, caractérisé en ce que les nanofils métalliques (15) présentent une longueur comprise entre 1 um et 500 um, notamment entre 1 um et 50 um.\n<CLM>\1\tProcédé selon l'une quelconque des revendications précédentes, caractérisé en ce que les cellules photovoltaïques (4) sont recouvertes d'une couche antireflet (12), notamment une couche d'oxyde d'indium-étain (ITO) ou encore une couche de nitrure de silicium (SiN), en vis-à-vis du film support (10). 20\n<CLM>\1\tProcédé selon l'une quelconque des revendications précédentes, caractérisé en ce que le film support (10) comporte une couche polymère (13), notamment une couche en cellophane, acétate ou fluororésine, et une couche adhésive 5 (15), notamment une couche de type acrylique, élastomère, polyvinyle éther ou époxy, la couche adhésive (14) comportant la pluralité de fils métalliques (6b), et en ce que le procédé comporte l'étape de dépôt par pulvérisation des nanofils métalliques (15) sur la couche adhésive (14) et les fils métalliques avant l'étape de solidarisation, notamment de collage, du film support (10) sur les cellules photovoltaïques 10 (4).\n<CLM>\1\tProcédé selon l'une quelconque des revendications 1 à 6, caractérisé en ce que le film support (10) comporte une couche polymère (13), notamment une couche en cellophane, acétate ou fluororésine, et une couche adhésive (14), notamment 15 une couche de type acrylique, élastomère, polyvinyle éther ou époxy, en ce que le procédé comporte l'étape de dépôt par pulvérisation des nanofils métalliques (15) sur la couche adhésive (15) suivie de l'étape de solidarisation, notamment de collage, de la pluralité de fils métalliques (6b) sur la couche adhésive (14) déjà munie des nanofils métalliques (15), avant l'étape de solidarisation, notamment de 20 collage, du film support (10) sur les cellules photovoltaïques (4).\n<CLM>\1\tProcédé selon l'une quelconque des revendications 1 à 6, caractérisé en ce que le film support (10) comporte une couche polymère (13), notamment une couche en cellophane, acétate ou fluororésine, et une couche adhésive (14'), notamment 25 une couche de type acrylique, élastomère, polyvinyle éther ou époxy, dans laquelle sont incorporés les nanofils métalliques (15) et sur laquelle la pluralité de fils métalliques (6b) est collée. 21\n<CLM>\1\tProcédé selon l'une quelconque des revendications 1 à 6, caractérisé en ce que le film support (10) comporte une couche d'encapsulant (17) dans laquelle sont incorporés les nanofils métalliques (15) et la pluralité de fils métalliques (6b). 5\n<CLM>\1\tProcédé selon l'une quelconque des revendications précédentes, caractérisé en ce que les cellules photovoltaïques (4) sont recouvertes d'une couche de sérigraphie (11) comprenant des doigts de contact pour l'interconnexion avec les fils métalliques (6b). 10\n<CLM>\1\tProcédé selon l'une quelconque des revendications 1 à 10, caractérisé en ce que les cellules photovoltaïques (4) ne sont recouvertes d'aucune couche de sérigraphie (11).\n<CLM>\1\tProcédé de fabrication d'un module photovoltaïque (1) comportant : 15 - une première couche (2) transparente formant la face avant du module photovoltaïque (1), destinée à recevoir un flux lumineux, - une pluralité de cellules photovoltaïques (4) disposées côte à côte et reliées électriquement entre elles par le procédé d'interconnexion de cellules photovoltaïques (4) selon l'une quelconque des revendications précédentes, 20 - un ensemble encapsulant (3) la pluralité de cellules photovoltaïques (4), - une deuxième couche (5) formant la face arrière du module photovoltaïque (1), l'ensemble encapsulant (3) et la pluralité de cellules photovoltaïques (4) étant situés entre les première (2) et deuxième (5) couches. 25\n<CLM>\1\tProcédé selon la revendication 13, caractérisé en ce que l'ensemble encapsulant (3) est réalisé à partir d'au moins un matériau polymère choisi parmi : le poly(éthylène-acétate de vinyle) (EVA), les ionomères, les polyoléfines, les acétals de vinyle, tels que les polyvinylbutyrals (PVB), les chlorures de polyvinyle (PVC), les 30 polydiméthylsiloxanes, les polyuréthanes (PU) ou encore le polyméthacrylate de méthyle 22 (PMMA), l'éthylène-acrylate de méthyle (EMA), le butylacrylate d'éthylène (EBA), l'éthylène-propylène (EPM/EPDM).\n<CLM>\1\tProcédé selon la revendication 13 ou 14, caractérisé en ce qu'il 5 comporte l'étape de lamination à chaud, à une température supérieure ou égale à 90°C, notamment supérieure ou égale à 100°C, notamment encore supérieure ou égale à 120°C, et pendant une durée du cycle de lamination d'au moins 10 minutes, des couches constitutives (2, 3, 4,\n<CLM>\1\tdu module photovoltaïque (1) de sorte à finaliser l'interconnexion des fils métalliques (6b) et des nanofils métalliques (15). 10